"ポリオレフィン系樹脂a1を主成分とする層A1と、酸変性オレフィン系樹脂a2を含有する層A2とが積層されてなる多層フィルムの層A2表面にインクジェット印刷を行なうことを特徴とするインクジェット印刷物の製造方法。前記ポリオレフィン系樹脂a1の融点が110°C以上である請求項1記載のインクジェット印刷物の製造方法。前記酸変性オレフィン系樹脂a2における変性率が0.5~40の範囲である請求項1又は2記載のインクジェット印刷物の製造方法。前記層A2が更にポリオレフィン系樹脂を含有する請求項1~3の何れか1項記載のインクジェット印刷物の製造方法。前記層A2を形成する樹脂成分100質量部中に、前記酸変性オレフィン系樹脂a2を20質量部以上含有するものである請求項1~4の何れか1項記載のインクジェット印刷物の製造方法。前記層A1と前記層A2とが共押出積層法で積層されたものである請求項1~5の何れか1項記載のインクジェット印刷物の製造方法。ポリオレフィン系樹脂a1を主成分とする層A1と、酸変性オレフィン系樹脂a2を含有する層A2とが積層されてなり、前記層A1と前記層A2との合計厚みに対する層A2の比率が5~40であることを特徴とするインクジェットインク用記録媒体。請求項7記載のインクジェットインク用記録媒体の層A2表面にインクジェット印刷したものであることを特徴とするインクジェット印刷物。本発明の課題は、上記のような問題に鑑みなされたものであり、従来のプラスチックフィルムを基材として用いる際に必須の表面処理や延伸工程を行なわずともインクとの密着性が良好で、インクジェット印刷後の剥がれ等の問題が生じないインクジェットインク用記録媒体とその印刷物を提供することにある。本発明者らは、上記課題を解決するために鋭意研究した結果、ポリオレフィン系樹脂a1を主成分とする層A1と、酸変性オレフィン系樹脂a2を含有する層A2とが積層されてなる多層フィルムをインクジェット記録媒体として用いることによって、上記課題を解決できることを見出し、本発明を完成した。即ち、本発明は、ポリオレフィン系樹脂a1を主成分とする層A1と、酸変性オレフィン系樹脂a2を含有する層A2とがA1/A2の順で積層されてなることを特徴とするインクジェットインク用記録媒体、及び当該記録媒体における層A2上にインクジェット印刷を施してなることを特徴とする印刷物並びにそれらの製造方法を提供するものである。本発明によって得られるインクジェット印刷物は、多層フィルム上に直接インクジェット印刷を施すことにより簡便に得られるものである。目的とする性能透明性、剛性、加工性等や用途包装材、ポスター、ラベル等に応じて当該多層フィルムの層構成を選択することで容易に設計変更が可能であり、汎用性に優れる。得られる印刷物は、インクと多層フィルムとの密着性が良好であることにより、長期で保存しても印刷部分の剥がれ等が生じず、そのまま使用しても、又この印刷物を二次加工し、袋状等にすることも可能である。本発明のインクジェット印刷物の支持体として機能するプラスチックフィルムは、少なくともポリオレフィン系樹脂a1を主成分とする層A1と酸変性オレフィン系樹脂a2を含有する層A2とを有するものである。この層A2は支持体としての機能と同時に、インクとの易接着層としても機能を有する。尚、本発明において主成分とするとは、当該特定の樹脂を、層を形成する樹脂組成物全量に対して80質量以上含有する事を言うものであり、好ましくは、85質量以上が特定の樹脂であることを言う。又、本発明において含有するとは、当該特定の樹脂を、層を形成する樹脂組成物全量に対して1質量以上含有する事を言うものであり、好ましくは、20質量以上が特定の樹脂であることを言う。本発明のインクジェット印刷物の印刷面の反対側は、ポリオレフィン系樹脂a1を主成分とする層A1である。ここで用いることができるポリオレフィン系樹脂a1としては、炭素数2~6のα-オレフィンの単独重合体又は共重合体が挙げられる。共重合形式は、ブロック共重合体であってもランダム共重合体であってもよい。また、ポリオレフィン系樹脂a1としては、記録後の成形時における外観の保持、フィルム自体の反りの抑制の観点から、その融点が110°C以上であるものを用いることが好ましい。前記ポリオレフィン系樹脂a1としては、例えば、ポリプロピレン系樹脂、ポリエチレン系樹脂等として知られているものを何れも用いることができる。例えば、ポリプロピレン系樹脂としては、プロピレン単独重合体、プロピレン-エチレン共重合体、プロピレン-ブテン-1共重合体、プロピレン-エチレン-ブテン-1共重合体、エチレン-プロピレンブロック共重合体、メタロセン触媒系ポリプロピレン等が挙げられる。これらは単独で用いても、2種以上を併用してもよい。インクジェット印刷を施す前のインクジェットインク用記録媒体をロール状に巻き取り、長期間保管する場合は、ブロッキングを防止する観点から結晶性のプロピレン系樹脂を用いることが好ましい。なお、本願において結晶性とはDSC示差走査熱量測定において95~250°Cの範囲で0.5J/g以上のピークを有することを言うものである。また、上記のポリプロピレン系樹脂は、メルトフローレート以下、230°CのMFRという。;JISK7210:1999に準拠して、230°C、21.18Nで測定した値が0.5~30.0g/10分で、融点が120~165°Cであるものが好ましく、より好ましくは、230°CのMFRが2.0~15.0g/10分で、融点が125~162°Cのものである。MFR及び融点がこの範囲であれば、印刷物に加熱成形等を行なう場合においてもフィルムの収縮が少ないため、印刷面の外観を保持できると共に、媒体自身の反りを発生させることもなく、共押出多層フィルムとするときの成膜性も向上する。また、密度は0.890~0.910g/cm3であることが好ましく、0.895~0.905g/cm3であることがより好ましい。また、特に、層A1にプロピレン-エチレンブロック共重合体を用いる場合、表面が梨地状に改質され、多層フィルムをロール状に巻き取る際のシワの発生を抑制することができ、また、ロール状で保管した際のブロッキングを軽減できる。ここでプロピレン-エチレンブロック共重合体は、プロピレンとエチレンとをブロック重合した樹脂であり、例えば、プロピレン単独重合体の存在下で、エチレンの重合、又はエチレン及びプロピレンの重合を行って得られるプロピレン-エチレンブロック共重合体等が挙げられる。また、層A1に結晶性プロピレン系樹脂とエチレンプロピレンゴム以下、EPRという。との混合樹脂を用いると、層A1の表面を梨地状に容易に改質することができる。このとき用いる結晶性プロピレン系樹脂としては、汎用性の高いプロピレン単独重合体が好ましい。一方、このとき用いるEPRとしては、重量平均分子量が40万~100万の範囲であるものがフィルム表面に凹凸を形成させて、表面を梨地状に改質できる点で好ましく、50~80万の範囲であることがより好ましい。また、混合樹脂中のEPRの含有率は、5~35質量の範囲であることがフィルム表面を均質に梨地状に改質できる点で好ましい。この結晶性プロピレン系重合体とEPRとの混合樹脂のMFR230°Cは、0.5~15g/10分の範囲であることが押出加工しやすい点で好ましい。なお、前記EPRの重量平均分子量は、該混合樹脂を、オルソジクロルベンゼンを溶媒として使用し、40°Cにおいてクロス分別法によって抽出した成分をGPCゲルパーミエーションクロマトグラフィーによって算出して求めたものである。また、前記混合樹脂中のEPRの含有率は、該混合樹脂を、オルソジクロルベンゼンを溶媒として使用し、40°Cにおいてクロス分別法によって抽出されたEPRの抽出量より求めたものである。前記結晶性プロピレン系樹脂とEPRとの混合樹脂の製造方法は、特に制限はなく、具体例として例えば、プロピレン単独重合体とエチレンプロピレンゴムとを、それぞれ別々にチーグラー型触媒を用いて溶液重合法、スラリー重合法、気相重合法等により製造した後、両者を混合機にて混合する方法や、2段重合法により、1段目でプロピレン単独重合体を生成させた後、2段目においてこの重合体の存在下でEPRを生成させる方法等が挙げられる。前記チーグラー型触媒は、所謂チーグラーナッタ触媒であり、チタン含有化合物などの遷移金属化合物、またはマグネシウム化合物などの担体に遷移金属化合物を担持させることによって、得られる担体担持触媒と有機アルミニウム化合物などの有機金属化合物の助触媒とを組み合わせたもの等が挙げられる。前記ポリエチレン系樹脂としては中密度ポリエチレンMDPE、高密度ポリエチレンHDPE等が挙げられ、密度は0.92~0.97g/cm3であることが好ましい。密度がこの範囲であれば、適度な剛性を有し、フィルム成膜性、押出適性が向上する。また、ポリエチレン系樹脂のMFR190°C、21.18Nは2~20g/10分であることが好ましく、3~10g/10分であることがより好ましい。MFRがこの範囲であれば、フィルムの押出成形性が向上し、多層フィルムをロール状に巻き取る際に起こりやすい、シワの発生を抑制することができ、ロール状からの繰り出し性に優れる。更に、これらのポリエチレン系樹脂は融点が110~135°Cのものであることが好ましく、より好ましくは、融点が115~130°Cのものである。融点がこの範囲であれば、印刷後の成形等によって加温された場合にもフィルムの収縮が少ないため、記録面の外観を保持でき、又フィルム自体の反りを抑制することができる。これらは単独で用いても、2種以上を併用してもよい。ポリオレフィン系樹脂a1を主成分とする層A1としては、単層であっても2層以上の多層構成を有するものであってもよい。より剛性や耐熱性に優れ、印刷物を二次加工する際の加工性に優れる点から、ポリプロピレン系樹脂を主体とする単層或いは多層構成のフィルムであることが好ましい。又、例えば、印刷物を包装体として用いる場合には、印刷面の反対の面の最表層を特開2006-213065号公報に記載のような1-ブテンとプロピレンとを必須成分としてなる1-ブテン系共重合体およびプロピレンとエチレンとを必須成分としてなる共重合体を含有してなるヒートシール層とすることで、易開封性の袋とすることができる。又、同様に蓋材として用いる場合には、特開2004-75181号公報や特開2008-80543号公報に記載のような多層構成とすることによって、易開封性を有するものとすることが可能である。更に特開2010-234660号公報に記載のような環状ポリオレフィン系樹脂を多層構成の中の一つの層として使用すると、易引き裂き性を有する印刷物とすることも可能であり、印刷物の用途に応じて種々の多層構成を採用することが好ましい。また、層A1上後述する層A2と反対の面に粘着剤層を設けることにより看板、車両等に貼り付け可能なインクジェット印刷物ラベルとすることもできる。粘着剤の種類は特に限定されるものではなく、例えば、天然ゴム系、合成ゴム系、アクリル系、ウレタン系、ビニルエーテル系、シリコーン系、アミド系及びスチレン系粘着剤、スチレン系エラストマー、オレフィン系エラストマー等が挙げられる。前記粘着剤層には、粘着特性の制御等を目的として必要に応じて、例えばα-ピネンやβ-ピネン重合体、ジテルペン重合体、α-ピネンフェノール共重合体等のテルペン系樹脂、脂肪族系や芳香族系、脂肪族芳香族共重合体系等の炭化水素系樹脂、その他ロジン系樹脂やクマロンインデン系樹脂、アルキルフェノール系樹脂やキシレン系樹脂など適当な粘着付与剤を配合できる。これらの中でも、層A1と後述する層A2とを共押出法で積層する際に、同時に層A2の反対面の層A1上に粘着層を共押出で積層させる方法が製造サイクル上好ましい。本発明における層A2は酸変性オレフィン系樹脂a2を必須成分とし含有する層である。酸変性ポリオレフィン系樹脂a2の主成分であるオレフィン成分は特に限定されないが、エチレン、プロピレン、イソブチレン、2-ブテン、1-ブテン、1-ペンテン、1-ヘキセン等の炭素数2~6のアルケンが好ましく、これらの混合物を用いてもよい。この中で、エチレン、プロピレン、イソブチレン、1-ブテン等の炭素数2~4のアルケンがより好ましく、エチレン、プロピレンがさらに好ましく、エチレンが最も好ましい。また、酸変性ポリオレフィン系樹脂a2は、メタアクリル酸エステル成分を含有している必要がある。メタアクリル酸エステル成分としては、メタアクリル酸メチル、メタアクリル酸エチル、メタアクリル酸プロピル、メタアクリル酸ブチル、メタアクリル酸ヘキシル、メタアクリル酸オクチル、メタアクリル酸デシル、メタアクリル酸ラウリル、メタアクリル酸オクチル、メタアクリル酸ドデシル、メタアクリル酸ステアリル等が挙げられる。入手の容易さと接着性の点から、メタアクリル酸メチル、メタアクリル酸エチル、メタアクリル酸ブチル、アクリル酸ヘキシルがより好ましく、アクリル酸メチル、アクリル酸エチルがより好ましい。また、メタアクリル酸エステル成分は、前記オレフィン成分と共重合されていればよく、その形態は限定されず、共重合の状態としては、例えば、ランダム共重合、ブロック共重合、グラフト共重合グラフト変性などが挙げられる。なお、メタアクリル酸~とは、アクリル酸~またはメタクリル酸~を意味する。具体的には例えば、エチレン-メタアクリル酸エステル共重合体としては、エルバロイ商品名:三井デュポンポリケミカル株式会社製、アクリフト商品名:住友化学株式会社製等が挙げられる。これらは、1種を単独で用いても2種以上を混合して用いてもよい。また、酸変性ポリオレフィン樹脂a2は、不飽和カルボン酸成分により酸変性されたものでもよい。不飽和カルボン酸成分としては、アクリル酸、メタクリル酸、マレイン酸、無水マレイン酸、イタコン酸、無水イタコン酸、フマル酸、クロトン酸等のほか、不飽和ジカルボン酸のハーフエステル、ハーフアミド等が挙げられる。中でもアクリル酸、メタクリル酸、マレイン酸、無水マレイン酸が好ましく、特にアクリル酸、無水マレイン酸が好ましい。また、不飽和カルボン酸成分は、前記オレフィン成分と共重合されていればよく、その形態は限定されず、共重合の状態としては、例えば、ランダム共重合、ブロック共重合、グラフト共重合グラフト変性などが挙げられる。具体的には例えば、エチレン-アクリル酸共重合体としては、ニュクレル商品名:三井デュポンポリケミカル株式会社製等が挙げられる。エチレン-メタアクリル酸エステル-無水マレイン酸共重合体としては、ボンダイン商品名:東京材料株式会社製等が挙げられる。これらは、1種を単独で用いても2種以上を混合して用いてもよい。前記酸変性オレフィン系樹脂a2の酸変性率としては、インクジェットインクとの密着性と、多層フィルムを巻き取って保管する場合のブロッキングの抑制、印刷後のシワ等の外観不良の抑制等のバランスに優れる点から0.5~40のものを用いることが好ましく、0.5~35であることが更に好ましく、0.5~30であることが特に好ましい。本発明における層A2は前記酸変性オレフィン系樹脂a2に加えて更にその他の樹脂を併用してもよい。特に酸変性オレフィン系樹脂a2と混合し、且つ前記層A1との共押出が容易である点から、ポリオレフィン系樹脂を併用することが好ましい。このとき、層A2を形成する樹脂成分100質量部中に、前記酸変性オレフィン系樹脂a2を好ましくは20質量部以上、特に好ましくは50質量部以上含有させる。前記ポリオレフィン系樹脂としては、前記層A1に用いるポリオレフィン系樹脂a1で例示したものを何れも好適に用いることができる。このとき層A1と層A2とで使用するポリオレフィン系樹脂が同一のものであっても、異なるものであって良い。又、層A2で用いるポリオレフィン系樹脂としては、単一のものであっても複数種を混合して用いてもよい。前記の各層A1、A2には、必要に応じて、防曇剤、帯電防止剤、熱安定剤、造核剤、酸化防止剤、滑剤、アンチブロッキング剤、離型剤、紫外線吸収剤、着色剤等の成分を本発明の目的を損なわない範囲で添加することができる。特に、フィルム成形時の加工適性や印刷物を包装材とする場合の包装適性を付与するため、表面の摩擦係数は1.5以下、中でも1.0以下であることが好ましいので、多層フィルムの表面層に相当する樹脂層には、滑剤やアンチブロッキング剤や帯電防止剤を適宜添加することが好ましい。前記の各層A1、A2の合計厚さとしては、印刷物の用途に応じて適宜設定できるものであるが、例えば、包装材袋や蓋材とする場合には、20~50μmであり、ラベルやポスターとする場合には70~1000μmの範囲であることが好ましい。又、層A1、A2の合計厚さに対する層A2の厚みの割合としては、後述するインクジェットインクとの密着性を確保できる観点から5~40の範囲であることが好ましく、層A2の厚みとしては、2~30μmの範囲であることが好ましい。前述の層A1と層A2とを積層する方法としては、層A1と層A2とが隣接して積層される共押出積層成形法であることが好ましく、例えば、2台以上の押出機を用いて溶融押出する、共押出多層ダイス法、フィードブロック法等の種々の共押出法により溶融状態で層A1と層A2を積層した後、インフレーション、Tダイチルロール法等の方法で長尺巻フィルムに加工する方法が好ましく、Tダイを用いた共押出法がより好ましい。又、多層フィルムの製造に際して層A2表面を、加熱下または不活性ガスの雰囲気下でコロナ放電もしくはプラズマ放電等を用いて連続的に表面処理を施すことが望ましい。本発明によって得られる印刷物は、前記で得られた多層フィルム上にインクジェット印刷したものである。インクジェットインク本発明で使用するインクジェットインクは、特に限定されるものではなく、種々のものを使用することができる。インクジェットインクには、主溶剤として水または水と水溶性有機溶剤の混合溶媒を用いた水性インク、主溶剤として有機溶剤を用いた非水系油性インク、あるいは、これら溶剤を使用しないUV硬化型インク等が知られているが、本発明で使用するフィルムは、プラスチックフィルムへの密着性の良好な油性インク、UV硬化型インクは勿論、通常はじき等の問題が生じる水性インクであっても良好な密着性を示すので問題なく使用することができる。色材これらのインクジェットインクに使用される色材は、通常顔料や染料が使用されるが、印刷物の耐久性の点から顔料を使用することが好ましい。染料としては、直接染料、酸性染料、食用染料、塩基性染料、反応性染料、分散染料、建染染料、可溶性建染染料、反応分散染料、など通常インクジェット記録に使用される各種染料が挙げられる。また、顔料としては、硫酸バリウム、硫酸鉛、酸化チタン、黄色鉛、ベンガラ、酸化クロム、カーボンブラック等の無機顔料、アントラキノン系顔料、ペリレン系顔料、ジスアゾ系顔料、フタロシアニン系顔料、イソインドリン系顔料、ジオキサジン系顔料、キナクリドン系顔料、ペリノン系顔料、ベンズイミダゾロン系顔料等が挙げられる。これらを単独または混合して用いることができる。汎用のカラー印刷においては、黒色顔料、シアン顔料、マゼンタ顔料、及びイエロー顔料を使用した黒インク、シアンインク、マゼンタインク、及びイエローインクが使用される。黒色顔料としては、耐光性に優れ、隠蔽力の高いファーネスブラック、ランプブラック、アセチレンブラック、チャンネルブラックなどのカーボンブラック、チタンブラック等を使用するのが好ましい。さらに、色の三原色である、シアン、マゼンタ、およびイエローの代表的な有機顔料の中で、本発明において好適に使用できる顔料を以下に例示する。シアンの顔料としては、たとえば、C.I.ピグメントブルー1、C.I.ピグメントブルー2、C.I.ピグメントブルー3、C.I.ピグメントブルー15、C.I.ピグメントブルー15:1、C.I.ピグメントブルー15:3、C.I.ピグメントブルー15:4、C.I.ピグメントブルー16、C.I.ピグメントブルー22、C.I.ピグメントブルー60、などが挙げられる。マゼンタの顔料としては、たとえば、C.I.ピグメントレッド5、C.I.ピグメントレッド7、C.I.ピグメントレッド12、C.I.ピグメントレッド48、C.I.ピグメントレッド48:1、C.I.ピグメントレッド57、C.I.ピグメントレッド112、C.I.ピグメントレッド122、C.I.ピグメントレッド123、C.I.ピグメントレッド146、C.I.ピグメントレッド168、C.I.ピグメントレッド184、C.I.ピグメントレッド202、C.I.ピグメントバイオレッド19、などが挙げられる。イエローの顔料としては、たとえば、C.I.ピグメントイエロー1、C.I.ピグメントイエロー2、C.I.ピグメントイエロー3、C.I.ピグメントイエロー12、C.I.ピグメントイエロー13、C.I.ピグメントイエロー14、C.I.ピグメントイエロー16、C.I.ピグメントイエロー17、C.I.ピグメントイエロー73、C.I.ピグメントイエロー74、C.I.ピグメントイエロー75、C.I.ピグメントイエロー83、C.I.ピグメントイエロー93、C.I.ピグメントイエロー95、C.I.ピグメントイエロー97、C.I.ピグメントイエロー98、C.I.ピグメントイエロー109、C.I.ピグメントイエロー114、C.I.ピグメントイエロー128、C.I.ピグメントイエロー129、C.I.ピグメントイエロー138、C.I.ピグメントイエロー151、C.I.ピグメントイエロー154、C.I.ピグメントイエロー155、などが挙げられる。前記顔料の粒子径は、一次粒子径が1~500nmの範囲にあるのが好ましく、さらに好ましいのは20~200nmの範囲である。また、媒体中に分散した後の顔料の粒子径は、10~300nmの範囲にあるのが好ましく、さらに好ましいのは、50~150nmの範囲である。顔料の一次粒子径の測定は、電子顕微鏡や、ガスまたは溶質による吸着法、空気流通法、X線小角散乱法などで行うことができる。分散後の顔料粒子径の測定は、遠心沈降方式、レーザー回折方式光散乱方式、ESA方式、キャピラリー方式、電子顕微鏡方式などで行うことができる。水性インク水性インクに使用される水は、イオン交換、蒸留等の精製工程を経た純水または超純水が望ましい。また水溶性有機溶剤としては、例えば、アセトン、メチルエチルケトン、メチルブチルケトン、メチルイソブチルケトン、等のケトン類;メタノール、エタノール、2-プロパノール、2-メチル-1-プロパノール、1-ブタノール、2-メトキシエタノール、等のアルコール類;テトラヒドロフラン、1,4-ジオキサン、1,2-ジメトキシエタン、等のエーテル類;ジメチルホルムアミド、N-メチルピロリドン、等のアミド類が挙げられる。中でも、炭素数が3~6のケトン及び炭素数が1~5のアルコールからなる群から選ばれる化合物を用いるのが好ましい。水性インクは、前記水または水と水溶性有機溶剤の混合溶媒に、前記顔料等の色材を分散させて得るが、通常は分散用樹脂を使用して顔料を分散させる。顔料を分散させるための攪拌分散装置としては、たとえば、超音波ホモジナイザー、高圧ホモジナイザー、ペイントシェーカー、ボールミル、ビーズミル、ロールミル、サンドミル、サンドグラインダー、ダイノーミル、ディスパーマット、SCミル、ナノマイザーなど、種々の各種分散機を使用することができる。また皮膜形成やフィルムとの接着性を目的としてバインダー樹脂を使用することもできる。前記分散用樹脂とバインダー樹脂は同じものを使用してもよく数種類を併用してもよい。一般には、水溶性または水分散性のウレタン樹脂、アクリル樹脂、ポリエステル樹脂等が使用される。また必要に応じて、乾燥抑止剤、浸透剤、界面活性剤あるいはその他の添加剤を添加して調製する。予め、高濃度の顔料分散液ミルベースを作製後、適宜希釈、添加剤を添加して調製することもできる。油性インク油性インクはヘッドのつまり等を防ぐために高沸点の溶媒をベースとしたものが好ましく用いられる。非極性な溶剤としては、長鎖脂肪酸エステル、植物油エステル類、高級脂肪酸、植物油、炭化水素類、高級アルコール類などが挙げられる。極性の高い溶剤として、低級アルコール、グリコール類、グリコールエーテル類、グリコールエステル類、低級アルコールエステル、ピロリドン類などが挙げられる。非極性な溶剤としては、例えば、オレイン酸メチル、オレイン酸エチル、オレイン酸イソプロピル、オレイン酸イソブチル、リノール酸メチル、リノール酸イソブチル、リノール酸エチル、大豆油メチル、大豆油イソブチル、アマニ油ブチル、大豆油、アマニ油、ひまし油、新日本石油社製日石ナフテゾールH、0号ソルベントH、アイソゾール300、アイソゾール400、AF-5、AF-6、AF-7、エクソンモービル社製ExxolD80、ExxolD110、ExxolD130、ExxolD140いずれも商品名、イソミリスチルアルコール、イソパルミチルアルコール、イソステアリルアルコール、オレイルアルコール、イソノナン酸、イソミリスチン酸、ヘキサデカン酸、イソパルミチン酸、オレイン酸、イソステアリン酸などが挙げられる。極性の高い溶剤としては、例えば、エチレングリコール、ジエチレングリコール、グリセリン、キシリトール、ジプロピレングリコールモノメチルエーテル、トリプロピレングリコールモノメチルエーテル、エチレングリコールモノブチルエーテル、ジエチレングリコールモノブチルエーテル、ジエチレングリコールジエチルエーテル、トリエチレングリコールモノブチルエーテル、テトラエチレングリコールジメチルエーテル、プロピレングリコールモノメチルエーテルモノアセテート、ジプロピレングリコールモノメチルエーテル、イソプロピルアセテート、ピロリドン、N-メチルピロリドンなどが挙げられる。また、速乾性を重視する場合にはより揮発性の高い溶剤、例えば、エタノール、2-プロパノールとなどのアルキルアルコール類;アセトン、メチルエチルケトンなどのケトン類;トルエン、キシレンなどの芳香族炭化水素類;酢酸エチルなどのエステル類;ジメチルホルムアミド、ジメチルアセトアミドなどのアミド類;ジオキサン、テトラヒドロフランなどのエ一テル類などを上記の溶媒と混合して、或いは単独で用いることができる。また、近年の安全性を配慮した、シクロヘキサノンを含まないいわゆるエコソルベントインキに適した溶剤としては、例えば、γ-ブチロラクトン等の環状エステル、ジオキサン、トリオキサン、フラン、テトラヒドロフラン、メチルテトラヒドロフラン、メチルフラン、テトラヒドロピラン、フルフラート等の環状エーテル、蟻酸ブチル、蟻酸イソアミル、蟻酸イソブチル、蟻酸ヘキシル、酢酸ブチル、酢酸プロピル、酢酸イソプロピル、酢酸イソブチル、酢酸イソアミル、酢酸ペンチル、プロピオン酸エチル、プロピオン酸プロピル、プロピオン酸イソプロピル、プロピオン酸ブチル、酪酸メチル、酪酸エチル、酪酸プロピル、酪酸イソプロピル、イソ酪酸メチル、マロン酸ジエチル、シュウ酸ジエチル、乳酸エチル、乳酸ブチル、マロン酸ジメチル等が炭素数5~7の鎖状エステル、ジエチルケトン、メチルイソアミルケトン、メチルイソブチルケトン、メチルプロピルケトン、メチルブチルケトン、メチルペンチルケトン、エチルプロピルケトン、エチルブチルケトン、ジプロピルケトン、ジイソプロピルケトン、t-ブチルメチルケトン、メチルイソプロピルケトン、アセチルケトン、アセトニトリルアセトン等の鎖状ケトン等があげられる。これらの溶剤は前記溶剤を混合して、あるいは単独で使用することができる。油性インクも水性インクと同様に、有機溶媒に、前記顔料等の色材を分散させて得る。油性インクの場合であっても、通常分散用樹脂を使用して顔料を分散させる。顔料を分散させるための攪拌分散装置は、前記水性インクと同様の装置を使用することができる。また皮膜形成やフィルムとの接着性を目的としてバインダー樹脂を使用することもできる。前記分散用樹脂とバインダー樹脂は同じものを使用してもよく数種類を併用してもよい。一般には、油溶性のウレタン樹脂、アクリル樹脂、ポリエステル樹脂、塩化ビニル樹脂、酢酸ビニル樹脂等が使用される。また必要に応じて、酸化防止剤紫外線吸収剤などの安定剤、界面活性剤、バインダーレジン等を加えることができる。そのような酸化防止剤として例えばBHA2,3-ブチル-4-オキシアニソール、BIT2,6-ジ-tert-ブチル-P-クレゾール等;紫外線吸収剤としてベンゾフェノン系、ベンゾトリアゾール系等の化合物が挙げられ、界面活性剤としてアニオン系、カチオン系両性、非イオン系のいずれも使用できる。バインダーレジンとして使用し得る樹脂には、具体的には、アクリル樹脂、スチレンアクリル樹脂、ロジン変性樹脂、フェノール樹脂、テルペン系樹脂、ポリエステル樹脂、ポリアミド樹脂、エポキシ樹脂等が挙げられる。UV硬化型インクUV硬化型インクは、紫外線等で印刷被膜を硬化させることから、紫外線硬化性化合物や光重合開始剤等を使用する。これらはいずれも種々のものを使用することができるが、あまり高粘度では吐出性に支障がでるおそれがあることから、低粘度の紫外線硬化性化合物を適宜選択することが好ましい。また、その反応機構によりラジカル重合型とカチオン重合型がある。硬化乾燥速度の速いインクを得るためには、紫外線硬化性化合物としてメタアクリレート等のエチレン性二重結合を有する化合物を使用することが好ましい。前記エチレン性二重結合を有する化合物としては、具体的には、エチレン性二重結合を1個有する1官能モノマー、エチレン性二重結合を2個以上有する多官能モノマーが挙げられ、2種類以上併用して用いる事ができる。さらにメタアクリレートオリゴマーや三官能以上の多官能アクリレートを含有させることが好ましいが、これらは粘度が高く、特にメタアクリレートオリゴマーはモノマーに比較して高粘度であるため、エチレン性二重結合を有する化合物の総量に対して、2~20質量の範囲で用いることが好ましい。前記1官能モノマーとしては、例えば、メチル、エチル、プロピル、ブチル、アミル、2-エチルヘキシル、イソオクチル、ノニル、ドデシル、ヘキサデシル、オクタデシル、シクロヘキシル、ベンジル、メトキシエチル、ブトキシエチル、フェノキシエチル、ノニルフェノキシエチル、グリシジル、ジメチルアミノエチル、ジエチルアミノエチル、イソボルニル、ジシクロペンタニル、ジシクロペンテニル、ジシクロペンテニロキシエチル等の置換基を有するメタアクリレート、ビニルカプロラクタム、ビニルピロリドン、N-ビニルホルムアミド等が挙げられる。これらは2種類以上併用して用いることができる。また、多官能モノマーとしては、例えば、1,3-ブチレングリコール、1,4-ブタンジオール、1,5-ペンタンジオール、3-メチル-1,5-ペンタンジオール、1,6-ヘキサンジオール、ネオペンチルグリコール、1,8-オクタンジオール、1,9-ノナンジオール、トリシクロデカンジメタノール、エチレングリコール、ポリエチレングリコール、プロピレングリコール、ジプロピレングリコール、トリプロピレングリコール、ポリプロピレングリコール等のジメタアクリレート、トリス2-ヒドロキシエチルイソシアヌレートのジメタアクリレート、ネオペンチルグリコール1モルに4モル以上のエチレンオキサイドもしくはプロピレンオキサイドを付加して得たジオールのジメタアクリレート、ビスフェノールA1モルに2モルのエチレンオキサイドもしくはプロピレンオキサイドを付加して得たジオールのジメタアクリレート、トリメチロールプロパン1モルに3モル以上のエチレンオキサイドもしくはプロピレンオキサイドを付加して得たトリオールのジまたはトリメタアクリレート、ビスフェノールA1モルに4モル以上のエチレンオキサイドもしくはプロピレンオキサイドを付加して得たジオールのジメタアクリレート、トリメチロールプロパントリメタアクリレート,ペンタエリスリトールトリメタアクリレート,ジペンタエリスリトールのポリメタアクリレート、エチレンオキサイド変性リン酸メタアクリレート、エチレンオキサイド変性アルキルリン酸メタアクリレート等が挙げられる。これらは2種類以上併用して用いることができる。前記メタアクリレートオリゴマーとしては、ウレタンメタアクリレートオリゴマー、エポキシメタアクリレートオリゴマー、ポリエステルメタアクリレートオリゴマー等が挙げられ、2種類以上併用して用いることもできる。光重合開始剤としては、ベンゾインイソブチルエーテル、2,4-ジエチルチオキサントン、2-イソプロピルチオキサントン、ベンジル、2,4,6-トリメチルベンゾイルジフェニルフォスフィンオキシド6-トリメチルベンゾイルジフェニルフォスフィンオキシド、2-ベンジル-2-ジメチルアミノ-1-4-モルフォリノフェニル-ブタン-1-オン、ビス2,6-ジメトキシベンゾイル-2,4,4-トリメチルペンチルフォスフィンオキシド等が好適に用いられ、さらにこれら以外の分子開裂型のものとして、1-ヒドロキシシクロヘキシルフェニルケトン、ベンゾインエチルエーテル、ベンジルジメチルケタール、2-ヒドロキシ-2-メチル-1-フェニルプロパン-1-オン、1-4-イソプロピルフェニル-2-ヒドロキシ-2-メチルプロパン-1-オンおよび2-メチル-1-4-メチルチオフェニル-2-モルフォリノプロパン-1-オン等を併用しても良いし、さらに水素引き抜き型光重合開始剤である、ベンゾフェノン、4-フェニルベンゾフェノン、イソフタルフェノン、4-ベンゾイル-4-メチル-ジフェニルスルフィド等も併用できる。また上記光重合開始剤に対し、増感剤として例えば、トリメチルアミン、メチルジメタノールアミン、トリエタノールアミン、p-ジエチルアミノアセトフェノン、p-ジメチルアミノ安息香酸エチル、p-ジメチルアミノ安息香酸イソアミル、N,N-ジメチルベンジルアミンおよび4,4-ビスジエチルアミノベンゾフェノン等の、前述重合性成分と付加反応を起こさないアミン類を併用することもできる。もちろん、上記光重合開始剤や増感剤は、紫外線硬化性化合物への溶解性に優れ、紫外線透過性を阻害しないものを選択して用いることが好ましい。インクジェットインクには、インクの保存安定性を高めるため、ハイドロキノン、メトキノン、ジ-t-ブチルハイドロキノン、P-メトキシフェノール、ブチルヒドロキシトルエン、ニトロソアミン塩等の重合禁止剤をインク中に0.01~2質量の範囲で添加しても良い。また、顔料の分散安定性を高める目的で分散剤を使用してもよく好ましい。分散剤としては、味の素ファインテクノ社製のアジスパーPB821、PB822、PB817、アビシア社製のソルスパーズ24000GR、32000、33000、39000、楠本化成社製のディスパロンDA―703―50、DA-705、DA-725等が挙げられるが、これらに限定されるものではない。また分散剤の使用量は、顔料に対して10~80質量の範囲が好ましく、特に20~60質量の範囲が好ましい。使用量が10質量未満の場合には分散安定性が不十分となる傾向にあり、80質量を超える場合にはインクの粘度が高くなる傾向にあり、吐出安定性が低下しやすい。その他、記録媒体に対する接着性の付与等を目的に、アクリル樹脂、エポキシ樹脂、テルペンフェノール樹脂、ロジンエステル等の非反応性樹脂等を配合することができるUV硬化型インクは、例えば、顔料、紫外線硬化性化合物を含有し、必要に応じ高分子分散剤、樹脂を加えた混合物をビーズミル等のシェアのかかりにくい攪拌分散装置を用いて顔料を分散した後、光重合開始剤を加え、さらに必要に応じ表面張力調整剤等の添加剤を加えて攪拌、溶解することで調製できる。予め、高濃度の顔料分散液ミルベースを作製後、適宜希釈、添加剤を添加して調製することもできる。印刷方法についてはインクジェット印刷であることが好ましいが、オフセット印刷、活版印刷、グラビア印刷、シルクスクリーン印刷等他の印刷方法によって印刷しても、またこれらの2種以上の印刷方法を組み合わせて印刷しても構わない。以下に実施例と比較例を挙げて、本発明を具体的に説明するが、本発明はこれらに限定されるものではない。尚、例中の部及びは特に断りの無い限り質量基準である。インクの塗工適性評価バーコーターNo.6でA4サイズのフィルムに溶剤型インク及びUV硬化型インクを塗工し、目視にてはじきの数を計測した。○:はじきが無い。×:はじきが一箇所以上ある。フィルムの耐熱性評価印刷後、90°Cで1分間乾燥させた時のフィルムの外観について目視にて評価した。○:よれ、皺、フィルムの変形等の外観不良がほとんど無い。△:若干のよれ、皺、フィルムの変形等の外観不良が見られる。×:著しいよれ、皺、フィルムの変形等の外観不良が見られる。被印刷適性評価記録媒体のA2面に対して安定したインク転移印刷が行われたか否かを目視にて評価した。○:印刷がかすれたり、印字できない部分等が無く、良好に印刷された。×:印刷がかすれたり、印字できない部分等が有り、印刷不良がある。印刷後のインク密着性評価セロハンテープニチバン製剥離試験を行い、目視にて評価した。○:剥離無し。×:剥離有り。溶剤型インク1の調製例シアン顔料FastogenBlueTGRC.I.ピグメントブルー15:3、DIC株式会社製20部、分散剤アジスパーPB821味の素ファインテクノ株式会社製6部、ジエチレングリコールジエチルエーテル74部を、ジルコニアビーズとともにポリエチレン容器に入れ、ペイントコンディショナーで2時間震盪し、顔料濃度20のシアン顔料分散液Aを得た。この分散液Aを12.5部、樹脂VROHダウケミカル日本株式会社製6.5部、エポサイザーW100ELDIC株式会社製0.5部、KF54信越シリコーン株式会社製0.5部、溶剤としてジエチレングリコールジエチルエーテル46部、ジプロピレングリコールモノメチルエーテル15部、γ-ブチロラクトン20部を撹拌しながら、60°Cに加熱した。均一に溶解混合後、室温まで冷却し、1.2μmのメンブレンフィルターでろ過し溶剤型インク1を作製した。このインク1を用い、インクの塗工適性評価を行った。溶剤型インク2の調製例溶剤型インク1の調整例において、溶剤をエチレングリコールモノブチルエーテルアセテート41部、シクロヘキサン40部とする以外はインク1の調整例と同様にして、溶剤型インク2を作製した。このインクを用い、インクの塗工適性評価を行った。UV硬化型インクの調製例UV硬化型インクは、市販シアン色インクミマキエンジニアリング株式会社製、UFJ-605Cを用い、インク塗工適性評価を行った。溶剤型インクを用いた印刷物の調製に関しては記録媒体のA2面に対して、インクジェット印刷機VJ-1608HSJ武藤工業株式会社製とラミレスIII:PJ-1634NX武藤工業株式会社製を用い、インクジェット印刷を行った。UV硬化型インクを用いた印刷物の調製に関しては記録媒体のA2面に対して、インクジェット印刷機UFJ-605Cミマキエンジニアリング株式会社製を用い、インクジェット印刷を行った。実施例1樹脂層A1用樹脂として、ホモポリプロピレンMFR:10g/10分230°C、21.18N、融点:163°C;以下、HOPPと記載を用いた。また、樹脂層A2用樹脂として、エチレン-メタアクリル酸メチル共重合体密度:0.940g/cm3、MA含有量18;以下、MA1と記載を用いた。これらの樹脂をそれぞれ、樹脂層A1用押出機口径50mm及び樹脂層A2用押出機口径50mmに供給して200~250°Cで溶融し、その溶融した樹脂をフィードブロックを有するTダイチルロール法の共押出多層フィルム製造装置フィードブロック及びTダイ温度:250°Cにそれぞれ供給して共溶融押出を行って、フィルムの層構成がA1/A2の2層構成で、各層の厚さが96μm/24μm合計120μmである共押出多層フィルムを得た。この支持体のA2層の面に濡れ張力が40mN/mとなるようコロナ放電処理をした後、調製例で得られたインクを使用して印刷することで、実施例1の印刷物を作製した。実施例2実施例1のフィルムの層構成A1/A2の各層の厚さを56μm/14μm合計70μmとした以外は実施例1と同様にしてインクジェット印刷物を作製した。実施例3実施例1のフィルムの層構成A1/A2の各層の厚さを24μm/6μm合計30μmとした以外は実施例1と同様にしてインクジェット印刷物を作製した。実施例4実施例1の樹脂層A2の酸変性オレフィン系樹脂をエチレン-アクリル酸メチル共重合体MA含有量12、密度:0.933g/cm3;以下、MA2と記載に置き換えた以外は実施例1と同様にしてインクジェット印刷物を作製した。実施例5実施例1の樹脂層A2の酸変性オレフィン系樹脂をエチレン-アクリル酸メチル-無水マレイン酸共重合体密度:1.00g/cm3、コポリマー含有量15;以下、MA3と記載に置き換えた以外は実施例1と同様にしてインクジェット印刷物を作製した。実施例6実施例1の樹脂層A2用の樹脂MA1を50とプロピレン-エチレン共重合体密度:0.900g/cm3、MFR:7~9g/10分230°C、21.18N、融点:150°C;以下COPPと記載50との配合物に置き換えた以外は実施例1と同様にしてインクジェット印刷物を作製した。実施例7実施例1の樹脂層A2用の樹脂MA1を20とCOPPを80との配合物に置き換えた以外は実施例1と同様にしてインクジェット印刷物を作製した。実施例8実施例6の樹脂層A1のHOPPを高密度ポリエチレン密度:0.963g/cm3、MFR:7g/10分190°C、21.18N、融点130°C;以下、HDPEと記載に置き換えた以外は実施例6と同様にしてインクジェット印刷物を作製した。実施例9実施例6の樹脂層A1のHOPPを中密度ポリエチレン密度:0.934g/cm3、MFR:5.3g/10分190°C、21.18N、融点119°C;以下、MDPEと記載に置き換えた以外は実施例6と同様にしてインクジェット印刷物を作製した。実施例10実施例1のアクリル酸変性樹脂をエチレン-メタアクリル酸共重合体密度:0.940g/cm3、酸変性率12;以下、MA4と記載に置き換えた以外は実施例1と同様にしてインクジェット印刷物を作製した。実施例11実施例1のフィルムの層構成A1/A2の各層の厚さを114μm/6μm合計120μmとした以外は実施例1と同様にしてインクジェット印刷物を作製した。実施例12実施例1のフィルムの層構成A1/A2の各層の厚さを90μm/30μm合計120μmとした以外は実施例1と同様にしてインクジェット印刷物を作製した。比較例1実施例1の樹脂層A2の酸変性オレフィン系樹脂をCOPPに置き換えた以外は実施例1と同様にしてインクジェット印刷物を作製した。比較例2実施例1の樹脂層A2の酸変性オレフィン系樹脂をHDPEに置き換えた以外は実施例1と同様にしてインクジェット印刷物を作製した。以上で得られた印刷物に対しての評価結果を表1~2に示す。"